(57)【要約】      （修正有）【課題】ボイル殺菌処理や高温保管が必要な食品の包装材料として好適なガスバリア性及び透明性を有する多層容器を提供する。【解決手段】ポリプロピレンを主成分とする層（Ｘ）、接着性熱可塑性樹脂からなる接着層（Ｙ）、及びポリアミド樹脂（Ａ）からなるガスバリア層（Ｚ）が内層から外層へこの順に積層された３層以上の層構成を有する多層容器であって、前記ポリアミド樹脂（Ａ）が、メタキシリレンジアミン単位を７０モル％以上含むジアミン単位とアジピン酸単位を８５乃至９５モル％及びイソフタル酸単位を５乃至１５モル％含むジカルボン酸単位とからなるポリアミド樹脂であり、８０℃以上１００以下の熱水処理をすることを特徴とするポリプロピレンとの多層容器。【選択図】なし【特許請求の範囲】
【請求項１】
ポリプロピレンを主成分とする層（Ｘ）、接着性熱可塑性樹脂からなる接着層（Ｙ）、及びポリアミド樹脂（Ａ）からなるガスバリア層（Ｚ）が内層から外層へこの順に積層された３層以上の層構成を有する多層容器であって、前記ポリアミド樹脂（Ａ）が、メタキシリレンジアミン単位を７０モル％以上含むジアミン単位とアジピン酸単位を８５乃至９５モル％及びイソフタル酸単位を５乃至１５モル％含むジカルボン酸単位とからなるポリアミド樹脂である多層容器。
【請求項２】
前記ポリアミド樹脂（Ａ）の、脱偏光光度法による１６０℃での結晶化における半結晶化時間（ＳＴ（Ｐ））が８０秒以上７００秒以下である、請求項１に記載の多層容器。
【請求項３】
前記ポリアミド樹脂（Ａ）の、１００℃、１時間の乾熱処理前後のＤＳＣによる求めた結晶化度の上昇が１％以下である請求項１または２に記載の多層容器。
【請求項４】
前記ポリアミド樹脂（Ａ）の２３℃、６０％ＲＨ環境下における酸素透過係数が０．０９ｍｌ・ｍｍ／ｍ2・ｄａｙ・ａｔｍ以下である、請求項１乃至３のいずれかに記載の多層容器。
【請求項５】
前記多層容器を８０℃以上１００℃以下で熱水処理した際のヘイズ値（ｈ（ａ））と、熱水処理前のヘイズ値（ｈ（ｂ））の比Ｈ（＝ｈ（ａ）/ｈ（ｂ））が１．０〜１．４０である請求項１乃至４のいずれかに記載の多層容器。
【請求項６】
前記ガスバリア層（Ｚ）の厚みが、多層容器の総厚みに対して２〜２０％である、請求項１乃至５のいずれかに記載の多層容器。
【請求項７】
前記ガスバリア層（Ｚ）の外側に他のポリアミドが積層された１乃至６のいずれかに記載の多層容器。
【請求項８】
前記ガスバリア層（Ｚ）の外層側に接着性熱可塑性樹脂からなる接着層（Ｙ）、ポリプロピレンを主成分とする層（Ｘ）が内層から外層へこの順に積層された１乃至７のいずれかに記載の多層容器。
【発明の詳細な説明】
【技術分野】
【０００１】
本発明は、ポリプロピレンを主成分とする多層容器に関し、詳しくは、８０℃以上１００℃以下の熱水浸漬処理後においても透明性及びガスバリア性に優れる多層容器に関する。
【背景技術】
【０００２】
従来、加熱殺菌処理を必要とされる食品の容器としては、加熱殺菌処理時及び保存時における食品の劣化、変色、褪色を防ぐために缶詰が用いられていた。しかしながら、缶詰を用いた場合においては、酸素や水蒸気等の各種ガスバリア性については高い効果を発現するが、開封前には内容物を視認することができない、電子レンジを用いた加熱処理ができない、充填食品を皿等に盛りつける際に食品を取り出しにくい、使用後の廃棄において重ねることができず廃棄缶詰がかさばり廃棄処理適性に欠けるという問題があった。
【０００３】
これに代わる食品保存容器としては、熱可塑性樹脂からなる熱成形容器が挙げられ、広く利用されている。特にポリプロピレン（以下、「ＰＰ」と略することがある。）からなる容器は、その融点がボイル殺菌処理やレトルト殺菌処理などの加熱殺菌処理温度よりも高いことから、加熱殺菌処理を必要とする食品の保存容器としても広く利用されている。しかし、ＰＰは防湿性に優れるものの、食品の劣化・変色・褪色の原因となる酸素を透過しやすい性質を有しているため、食品を長期保存するための容器としては性能が不十分である。
【０００４】
ＰＰからなる容器で食品の長期保存を可能とする方法としては、中間層として酸素バリア性を持つ熱可塑性樹脂を存在させた多層容器を用いる方法が知られている。ガスバリア層を構成する樹脂としては、エチレン−ビニルアルコール共重合体（以下、「ＥＶＯＨ」と略することがある。）が知られている。ＥＶＯＨは優れた酸素バリア性を持つ樹脂であり、様々な食品を長期保存するための容器に広く利用されているが、バリア樹脂の分子構造中に水酸基を有することから、酸素バリア性の湿度依存性が高い欠点を有する。特に１００℃以上の加熱殺菌処理を必要とする食品を収納、保存する場合においては、加熱殺菌処理時に熱水又は水蒸気に一定時間晒されることになるため、ＥＶＯＨをガスバリア層とした多層容器は加熱殺菌処理により大きく酸素バリア性が低下する。しかも、ＥＶＯＨは、加熱殺菌処理後においても酸素バリア性が大幅に低下したままであり、経時的に元の酸素バリア性能に回復していくものの完全な回復には長い時間を要するため、その間に大量の酸素透過を許すこととなり、加熱殺菌処理食品の保存性には問題が残る。
【０００５】
ＥＶＯＨ以外に酸素バリア性に優れた熱可塑性樹脂としては、ポリメタキシリレンアジパミド（以下、「Ｎ−ＭＸＤ６」と略することがある。）が知られており、ポリオレフィンと組み合わせた多層容器が開示されている（例えば特許文献１を参照）。ポリメタキシリレンアジパミドはメタキシリレンジアミンとアジピン酸とを重縮合させて得られるポリアミド樹脂であり、樹脂の分子構造中に水酸基を有していないことからＥＶＯＨよりも湿度依存性が低く、熱水又は水蒸気による加熱殺菌処理時においても酸素バリア性低下が小さいため、容器内部への酸素透過量を低く抑えることができ、加熱殺菌処理食品の保存性を高めることができる。しかしながら、Ｎ−ＭＸＤ６は、ＰＰの熱成形温度である１５０〜１８０℃では非常に速く結晶化するため、Ｎ−ＭＸＤ６をガスバリア層として用いた多層容器は、成形時に、Ｎ−ＭＸＤ６層の切断や厚みムラ、白化がみられ、ガスバリア性、透明性等の性能が低下したり、変形したりするという欠点を有する。
【０００６】
Ｎ−ＭＸＤ６を中間層としたＰＰ多層容器を得るためにはＮ−ＭＸＤ６の結晶化速度を小さくする必要があり、Ｎ−ＭＸＤ６にジカルボン酸成分としてイソフタル酸を共重合させる方法（例えば特許文献２を参照）が開示されている。Ｎ−ＭＸＤ６にイソフタル酸を共重合させて結晶化速度を遅くすることにより、ＰＰとの多層容器の成形性が向上されることが記載されており、またレトルト処理（水蒸気処理）条件において多層容器の白化が抑制されることが記載されている。しかしながら、他の加熱殺菌処理法（たとえば、ボイル処理）における多層容器の白化抑制については、なんら記載はない。
【０００７】
Ｎ−ＭＸＤ６の白化を抑制する手段としては、特定の脂肪酸金属塩を添加する方法（例えば特許文献３を参照）、特定のジアミド化合物又はジエステル化合物を添加する方法（例えば特許文献４を参照）が開示されている。これらの添加剤による白化抑制は、水に直接晒される単層フィルムや、ポリエチレンテレフタレート（以下、「ＰＥＴ」と略することがある。）を用いたＰＥＴ／Ｎ−ＭＸＤ６／ＰＥＴ多層延伸ボトルのような延伸される用途（例えば特許文献５を参照）には効果があることが開示されている。しかしながら、これらの白化抑制処方は３０℃〜６０℃程度の常温に近い温度条件下における処方であり、８０℃以上の熱水浸漬による加熱殺菌処理後の白化抑制効果は満足できるものではない。
また、特定のジアミド化合物又はジエステル化合物とタルクやベンジリデンソルビトール系の結晶化核剤を組み合わせる方法（例えば特許文献６）で、白化抑制にさらなる効果があることが開示されている。しかしながら、上記化合物を添加したＭＸＤ６と透湿度の大きいＰＰを組み合わせた多層容器において、レトルト処理による加熱殺菌処理後の白化抑制効果は満足できるものではない。また、これらの添加剤は０．１％以上添加しないと効果が小さく、０．１％以上添加すると、Ｎ−ＭＸＤ６が粉っぽくなるとともに、多層容器に成形した際に、Ｎ−ＭＸＤ６と他の樹脂層との接着性が低下するという問題があった。
【先行技術文献】
【特許文献】
【０００８】
【特許文献１】特開平０２−１２５７３３号公報
【特許文献２】特開２００４−１６０９８７号公報
【特許文献３】特開平１１−３１５２０７号公報
【特許文献４】特開２０００−２４８１７６号公報
【特許文献５】特開２００１−１９９０２４号公報
【特許文献６】特開２０１１−２６４１７号公報
【発明の概要】
【発明が解決しようとする課題】
【０００９】
本発明の目的は、８０℃以上１００℃以下の熱水処理によるボイル殺菌処理（以下、熱水処理と呼ぶ）や高温保管が必要な食品の包装材料として好適なガスバリア性及び透明性を有する多層容器を提供することである。
【課題を解決するための手段】
【００１０】
本発明者らは、熱水処理や高温保管後のガスバリア性及び透明性を兼ね備えた多層容器について鋭意研究を重ねた結果、特定のポリアミド樹脂をガスバリア層に用いることにより、熱水処理によるボイル殺菌処理後においてもガスバリア性及び透明性に優れることを見出し、本発明を完成するに至った。
【００１１】
すなわち本発明は、ポリプロピレンを主成分とする層（Ｘ）、接着性熱可塑性樹脂からなる接着層（Ｙ）、及びポリアミド樹脂（Ａ）からなるガスバリア層（Ｚ）が内層から外層へこの順に積層された３層以上の層構成を有する多層容器であって、前記ポリアミド樹脂（Ａ）が、メタキシリレンジアミン単位を７０モル％以上含むジアミン単位とアジピン酸単位を８５乃至９５モル％及びイソフタル酸単位を５乃至１５モル％含むジカルボン酸単位とからなるポリアミド樹脂である多層容器
【発明の効果】
【００１２】
本発明の多層容器は、８０℃以上１００℃以下の熱水浸漬によるボイル殺菌処理（以下、熱水処理と呼ぶ）や高温保管が必要な食品の包装材料として好適なガスバリア性及び透明性を有する。したがって、食品を長期保存することができ、しかも熱水処理や高温保管といった熱履歴を加えた後においても透明性が保持されるため内容物を視認することができ、顧客の利便性向上を図ることができる。
【発明を実施するための形態】
【００１３】
本発明の多層容器は、ポリプロピレンを主成分とする層（以下、「ＰＰ層」と略することがある。）（Ｘ）、接着性熱可塑性樹脂からなる接着層（Ｙ）、及びガスバリア層（Ｚ）の少なくとも３層が内層から外層へこの順に積層されてなるものである。
前記３層の外側に更に接着層やＰＰ層、あるいはポリアミド６など別の熱可塑性樹脂からなる層が積層されていてもよい。例えば、多層容器に特徴を持たせるためにＰＰ層の内側に、ポリカーボネートや各種イージーピール性樹脂からなる熱可塑性樹脂層を積層することができる。これらに限らず、目的に応じて様々な熱可塑性樹脂層を積層することが可能である。本発明の多層容器は、内層側から外側へＰＰ層／接着層／ガスバリア層／ポリアミドの４層構造やＰＰ層／接着層／ガスバリア層／接着層／ＰＰ層の５層構造であることが好ましい。
また、前記３層がその順に積層されていればよく、その層間に中間層が積層されていてもよい。例えば、多層シート及び多層容器製造時にトリミングしてできたトリミングくずを粉砕して、粉砕物を単独で、又はＰＰや他の熱可塑性樹脂と混合してリサイクル樹脂層として、ＰＰ層と接着層との間に中間層として積層することができる。
【００１４】
本発明の多層容器を構成するＰＰ層（Ｘ）は、ポリプロピレンを主成分とする層であり、ガスバリア層を食品から隔離する役割や、容器に食品を収納後、トップフィルムと接着するためのシーラントとしての役割を有する。ポリプロピレンは公知のものを使用することができる。具体的にはその化学構造から、ホモポリプロピレン、プロピレン−エチレンランダムコポリマー、プロピレン−エチレンブロックコポリマーが挙げられる。
本発明において、「ポリプロピレンを主成分とする」とは、ポリプロピレンを５０質量％以上含むことを意味し、好ましくは７０質量％以上である。ＰＰ層には本発明の効果を損なわない範囲でポリプロピレンの酸化劣化を防止するための酸化防止剤や艶消剤、耐候安定剤、紫外線吸収剤、結晶化核剤、可塑剤、難燃剤、帯電防止剤等の添加剤を加えることができる。また、場合によってはポリプロピレンの物性を改質するためにポリエチレンやエチレン−α−オレフィン共重合体等の熱可塑性樹脂を加えることもできる。
ＰＰ層（Ｘ）の厚さは特に限定されないが、強度及びコストの観点から、２０〜２０００μｍが好ましく、５０〜１０００μｍがより好ましい。
【００１５】
本発明の多層容器を構成する接着層（Ｙ）は、ＰＰ層とガスバリア層とを十分な強度で接着する役割を有する。接着層に使用される接着性熱可塑性樹脂としては、例えば、オレフィン系樹脂をアクリル酸、メタクリル酸、マレイン酸、無水マレイン酸等の不飽和カルボン酸で変性した酸変性ポリオレフィン類等が挙げられる。この中でも、ポリプロピレンを主成分とする酸変性熱可塑性樹脂が、ＰＰ層との接着性の面から特に好ましく用いられる。
接着層（Ｙ）の厚さは特に限定されないが、接着性及びコストの観点から、１〜２００μｍが好ましく、５〜１００μｍがより好ましい。
【００１６】
本発明の多層容器を構成するガスバリア層（Ｚ）は、容器外部から進入する酸素を遮断し、食品の酸化劣化を防止する役割を有する。良好なガスバリア性の観点から、ガスバリア層（Ｚ）を構成するポリアミド樹脂（Ａ）の２３℃、６０％ＲＨ環境下における酸素透過係数が０．０９ｍｌ・ｍｍ／ｍ2・ｄａｙ・ａｔｍ以下であることが好ましく、０．０５〜０．０９ｍｌ・ｍｍ／ｍ2・ｄａｙ・ａｔｍであることがより好ましい。酸素透過係数は、ＡＳＴＭ  Ｄ３９８５に準じて測定することができ、例えばＯＸ−ＴＲＡＮ  ２／２１（商品名、モコン社製）を使用して測定することができる。
ガスバリア層（Ｚ）の厚さは特に限定されないが、ガスバリア性、透明性及びコストの観点から、１〜４００μｍが好ましく、５〜１５０μｍがより好ましい。また、本発明の多層容器におけるガスバリア層（Ｚ）の厚みは、ガスバリア性、透明性及びコストの観点から、多層容器の総厚みに対して２〜２０％の範囲であることが好ましく、より好ましくは３〜１８％であり、さらに好ましくは５〜１５％である。
【００１７】
本発明の多層容器を構成するガスバリア層（Ｚ）は、ポリアミド樹脂（Ａ）からなり、該ポリアミド樹脂（Ａ）は、メタキシリレンジアミン単位を７０モル％以上含むジアミン単位とアジピン酸単位を８５乃至９５モル％及びイソフタル酸単位を５乃至１５モル％含むジカルボン酸単位とからなる。
ポリアミド樹脂（Ａ）中のジアミン単位は、優れたガスバリア性を発現させる観点から、メタキシリレンジアミン単位を７０モル％以上含むことが好ましく、より好ましくは８０モル％以上１００モル％以下、特に好ましくは９０モル％以上１００モル％以下である。メタキシリレンジアミン単位以外のジアミン単位を構成しうる化合物としては、パラキシリレンジアミン等の芳香環を含むジアミン、１，３−ビス（アミノメチル）シクロヘキサン、１，４−ビス（アミノメチル）シクロヘキサン等の脂環式ジアミン、テトラメチレンジアミン、ヘキサメチレンジアミン、ノナメチレンジアミン、２−メチル−１，５−ペンタンジアミン等の直鎖脂肪族ジアミン等を例示できるが、これらに限定されるものではない。
【００１８】
ポリアミド樹脂（Ａ）中のジカルボン酸単位は、アジピン酸単位８５〜９５モル％及びイソフタル酸単位１５〜５モル％を含む。より好ましくは、ポリアミド樹脂（Ａ）中のジカルボン酸単位は、アジピン酸単位８８〜９３モル％及びイソフタル酸単位１２〜７モル％を含むことが好ましく、アジピン酸単位９０〜９５モル％及びイソフタル酸単位１０〜５モル％を含むことがさらに好ましい。
ジカルボン酸単位のうち、アジピン酸単位を８５モル％以上含むことにより、ガスバリア性の低下や結晶性の過度の低下を避けることができる。また、イソフタル酸単位を５モル％以上含むことにより、ポリアミド樹脂（Ａ）の非晶性が増加して結晶化速度が低下するため、容器成形時の熱成形性が良好になるとともに、８０℃〜１００℃の熱水浸漬処理によるボイル殺菌処理や高温保管時の白化の抑制が可能である。
またイソフタル酸単位の含有量が１５モル％を超えると、ポリアミド樹脂（Ａ）の重合が、多層容器の成形に必要な溶融粘度まで到達しないため多層容器の作製が困難となり、さらにポリアミド樹脂（Ａ）が結晶性をほとんど示さなくなるため、該ポリアミド樹脂（Ａ）をガスバリア層として用いたＰＰ多層容器は８０℃〜１００℃の熱水浸漬処理によるボイル殺菌処理や高温保管時の白化が大きくなり好ましくない。
【００１９】
本発明において、ポリアミド樹脂（Ａ）は結晶性であり、且つ脱偏光光度法における１６０℃における結晶化による半結晶化時間（ＳＴ（Ｐ））が、８０秒以上７００秒以下であることが好ましく、より好ましくは８０秒以上６５０秒以下の範囲となるポリアミド樹脂である。該ポリアミド樹脂を適度な結晶性とすることで、多層容器を８０℃以上１００℃以下で熱水処理しても、極端な白化を抑制し、透明性を維持することができる。また前記半結晶化時間を８０秒以上に制御することで、多層構造物の深絞り成形等の二次加工時に結晶化による白化や成形不良を抑制する事が出来る。前記半結晶化時間が７００秒以下であれば、二次加工性を保持したまま、結晶性が過度に低下するのを防ぐことができ、さらに熱水処理時のポリアミド層の軟化により多層構造物および多層成形品が変形することを抑制できる
【００２０】
本発明におけるポリアミド樹脂（Ａ）は、１００℃、１時間の乾熱処理前後のＤＳＣによる求めた結晶化度の上昇が１％以下あることが好ましく、０．５％以下であることがさらに好ましい。乾熱処理前後のＤＳＣにより求めた結晶化度の上昇が１％を超える場合、熱水処理時に結晶化に伴う白化が発生することとなり好ましくない。
なお、本願発明における乾熱処理とは、熱風乾燥機等で、乾燥熱処理することを指し、必ずしも窒素雰囲気下である必要はない。
【００２１】
ポリアミド樹脂（Ａ）は、メタキシリレンジアミンを７０モル％以上含むジアミン成分とアジピン酸８５〜９５モル％及びイソフタル酸１５〜５モル％を含むジカルボン酸成分とを重縮合することで得ることができる。重縮合時に分子量調整剤として少量のモノアミンやモノカルボン酸を加えてもよい。
ポリアミド樹脂（Ａ）は、溶融重合法により重縮合した後、さらに固相重合することにより製造されたものであることが好ましい。溶融重縮合法としては、例えばジアミン成分とジカルボン酸成分とからなるナイロン塩を、水の存在下に加圧下で昇温し、加えた水および縮合水を除きながら溶融状態で重合させる方法が挙げられる。また、ジアミン成分を溶融状態のジカルボン酸成分に直接加えて、重縮合する方法を挙げることもできる。この場合、反応系を均一な液状状態に保つために、ジアミン成分をジカルボン酸成分に連続的に加え、その間、反応温度が生成するオリゴアミド及びポリアミド樹脂の融点よりも下回らないように反応系を昇温しつつ重縮合が進められる。
【００２２】
固相重合は、溶融重縮合で得られたポリマーを一旦取り出した後に行うことが好ましい。固相重合で用いられる加熱装置としては、連続式の加熱装置よりも、気密性に優れ、高度に酸素とポリアミド樹脂との接触を絶つことができる回分式加熱装置が好ましく、特にタンブルドライヤー、コニカルドライヤー、ロータリードライヤー等と称される回転ドラム式の加熱装置およびナウタミキサーと称される内部に回転翼を備えた円錐型の加熱装置が好適に使用できるが、これらに限定されるものではない。
【００２３】
ポリアミド樹脂の固相重合工程は、例えば、ポリアミド樹脂ペレット同士が融着したり、ポリアミド樹脂ペレットが装置内壁に付着したりしないように、ポリアミド樹脂の結晶化度を高める第一の工程、ポリアミド樹脂の分子量を高める第二の工程、所望の分子量まで固相重合を進めた後にポリアミド樹脂を冷却する第三の工程により進められることが好ましい。第一の工程はポリアミド樹脂のガラス転移温度以下で行うことが好ましい。第二の工程は減圧下でポリアミド樹脂の融点よりも低い温度で行うことが好ましいが、これに限定されるものではない。
【００２４】
ポリアミド樹脂（Ａ）は、本発明の効果を損なわない範囲で、滑剤、艶消剤、耐熱安定剤、耐候安定剤、紫外線吸収剤、結晶化核剤、可塑剤、難燃剤、帯電防止剤、着色防止剤、ゲル化防止剤等の任意の添加剤を含有してもよい。
【００２５】
また、必要に応じて、非晶性ポリアミド樹脂（Ｂ）をポリアミド樹脂（Ａ）に溶融混合して使用することも可能である。具体的な非晶性ポリアミド樹脂（Ｂ）は、ポリヘキサメチレンテレフタルアミド／ポリヘキサメチレンイソフタルアミドコポリマー（以下、６Ｔ/６Ｉと呼ぶ）であり、テレフタル酸、イソフタル酸、及びヘキサメチレンジアミンを重縮合して得られる共重合体である。ポリヘキサメチレンテレフタルアミド／ポリヘキサメチレンイソフタルアミドコポリマーにおいて、６Ｔ／６Ｉの配合比は、５０／５０〜１０／９０（モル％）、好ましくは４５／５５〜１５／８５（％モル）、さらに好ましくは４０／６０〜２０／８０（モル％）である。Ｎ−６Ｔ／６Ｉは、ブロック共重合体であってもランダム共重合体であってもよい。Ｎ−６Ｔ／６Ｉとしては市販品を用いることができ、例えばノバミッドＸ２１（商品名、三菱エンジニアリングプラスチックス社製）、シーラＰＡ３４２６（三井デュポンポリケミカル社製）を用いてもよい。
【００２６】
ポリアミド樹脂（Ａ）に非晶性ポリアミド樹脂（Ｂ）を溶融混合する場合のポリアミド樹脂（Ｂ）の含有量は、（Ａ）：（Ｂ）が８０〜１００質量％：２０〜０質量％であり、好ましくは８５〜１００質量％：１５〜０質量％である。ポリアミド樹脂（Ａ）の結晶化速度がイソフタル酸単位の導入により遅い場合には、ポリアミド（Ｂ）を含有させる必要はない。
また、ポリアミド樹脂（Ａ）における非晶性ポリアミド樹脂（Ｂ）の含有量が２０質量％以下であれば、ガスバリア性が良好で、加熱殺菌処理後の白化が抑制された容器を得ることができる。
【００２７】
前記非晶性ポリアミド（Ｂ）は、基本的には従来公知の、水共存下での溶融重縮合法あるいは水不存在下の溶融重縮合法や、これらの溶融重縮合法で得られたポリアミドを更に固相重合する方法などによって製造することが出来る。溶融重縮合反応は１段階で行っても良いし、また多段階に分けて行っても良い。これらは回分式反応装置から構成されていてもよいし、また連続式反応装置から構成されていてもよい。また溶融重縮合工程と固相重合工程は連続的に運転してもよいし、分割して運転してもよい。
【００２８】
ポリアミド樹脂（Ａ）と非晶性ポリアミド樹脂（Ｂ）とは、任意の混合方法及び／又は混練方法を適用して調製することができる。混合方法としては、例えば、回転中空容器内にポリアミド樹脂ペレットを投入し混合してもよく、定量フィーダーを用いてホッパーに所定量投入してもよい。混練方法としては、例えば溶融混練が挙げられる。また、ポリアミド樹脂（Ａ）と非晶性ポリアミド樹脂（Ｂ）とを混合及び／又は混練して調製してもよい。特に、ドライブレンドし、混合物をホッパーに一括投入して、調製することが特に好ましい。
【００２９】
また、ポリアミド樹脂（Ａ）は、熱水処理による殺菌処理後のさらなる白化抑制及びブリードアウトの観点から、炭素数１８〜５０の脂肪酸金属塩、炭素数８〜３０の脂肪酸と炭素数２〜１０のジアミンとから得られるジアミド化合物、及び炭素数８〜３０の脂肪酸と炭素数２〜１０のジオールとから得られるジエステル化合物からなる群から選ばれる少なくとも１種を含有してもよい。またその配合量は、ポリアミド樹脂（Ａ）１００質量部に対して、好ましくは０．０１〜１．０質量部、より好ましくは０．０２〜０．８質量部、さらに好ましくは０．０２〜０．５質量部含有していてもよい。上記脂肪酸金属塩、ジアミド化合物及びジエステル化合物は、１種類のみを含有してもよく、２種以上を組み合わせて含有してもよい。
【００３０】
本発明で用いることができる脂肪酸金属塩としては、熱水処理による殺菌処理後の白化抑制効果及びポリアミド樹脂（Ａ）中における均一分散性の観点から、炭素数１８〜５０、好ましくは炭素数１８〜３４の脂肪酸金属塩が好ましい。
脂肪酸は側鎖や二重結合があってもよいが、ステアリン酸（炭素数１８）、エイコ酸（炭素数２０）、ベヘン酸（炭素数２２）、モンタン酸（炭素数２８）、トリアコンタン酸（炭素数３０）などの直鎖飽和脂肪酸が好ましい。脂肪酸と塩を形成する金属に特に制限はないが、ナトリウム、カリウム、リチウム等のアルカリ金属、カルシウム、バリウム、マグネシウム、ストロンチウム等のアルカリ土類金属、およびアルミニウム、亜鉛等が例示できる。これらの中でもナトリウム、カリウム、リチウム、カルシウム、アルミニウム、または亜鉛が特に好ましい。
脂肪酸金属塩の具体例としては、ステアリン酸ナトリウム、ステアリン酸カルシウム、モンタン酸ナトリウム、モンタン酸カルシウム等が例示でき、これらの中でも、白化抑制効果の観点から、ステアリン酸カルシウム、モンタン酸カルシウムが好ましい。上記脂肪酸金属塩は、１種類のみを含有してもよく、２種以上を組み合わせて含有してもよい。
【００３１】
本発明で用いることができるジアミド化合物としては、熱水処理による殺菌処理後の白化抑制効果及びポリアミド樹脂（Ａ）中における均一分散性の観点から、炭素数８〜３０の脂肪酸と炭素数２〜１０のジアミンとから得られるジアミド化合物が好ましい。
ジアミド化合物の脂肪酸成分としては、側鎖や二重結合があってもよいが直鎖脂肪酸が好ましく、ステアリン酸（炭素数１８）、エイコ酸（炭素数２０）、ベヘン酸（炭素数２２）、モンタン酸（炭素数２８）、トリアコンタン酸（炭素数３０）等が例示できる。脂肪酸成分は1種類を単独で使用してもよく、２種類以上を組み合わせてもよい。
ジアミド化合物のジアミン成分としては、エチレンジアミン、ブチレンジアミン、ヘキサンジアミン、キシリレンジアミン、ビス（アミノメチル）シクロヘキサン等が例示できる。ジアミン成分は1種類を単独で使用してもよく、２種類以上を組み合わせてもよい。
ジアミド化合物としては、炭素数８〜３０の脂肪酸とエチレンジアミンとから得られるジアミド化合物、又はモンタン酸と炭素数２〜１０のジアミンとから得られるジアミド化合物が好ましく、ステアリン酸とエチレンジアミンとから得られるジアミド化合物が特に好ましい。ジアミド化合物は１種類のみを含有してもよく、２種以上を組み合わせて含有してもよい。
【００３２】
本発明で用いることができるジエステル化合物は、熱水処理後の白化抑制効果及びポリアミド樹脂（Ａ）中における均一分散性の観点から、炭素数８〜３０の脂肪酸と炭素数２〜１０のジオールとから得られるジエステル化合物が好ましい。
ジエステル化合物の脂肪酸成分としては、上記ジアミド化合物の脂肪酸成分と同様である。ジエステル化合物のジオール成分としては、エチレングリコール、プロパンジオール、ブタンジオール、ヘキサンジオール、キシリレングリコール、シクロヘキサンジメタノール等が例示できる。ジオール成分は1種類を単独で使用してもよく、２種類以上を組み合わせてもよい。
ジエステル化合物としては、炭素数８〜３０の脂肪酸とエチレングリコール及び／又は１，３−ブタンジオールからなるジオールとから得られるジエステル化合物が好ましく、主としてモンタン酸とエチレングリコール及び／又は１，３−ブタンジオールからなるジオールとから得られるジエステル化合物が特に好ましい。ジエステル化合物は１種類のみを含有してもよく、２種以上を組み合わせて含有してもよい。
【００３３】
本発明の多層容器は、８０℃以上１００℃以下で熱水処理した後の多層容器のヘイズ値（ｈ（ａ））を、熱水処理前の多層容器のヘイズ値（ｈ（ｂ））で除した値Ｈ（Ｈ＝ｈ（ａ）／ｈ（ｂ））の値が、１．０以上１．４以下であることが好ましく、１．０以上１．２以下であることがさらに好ましい。
多層容器の熱水処理後のヘイズ値の上昇が上記範囲であれば、内容物を視認することができるため、熱処理後の多層容器の透明性は実用的な範囲となる。
【００３４】
本発明の多層容器は、押出成形、押出・吹込み成形等の任意の方法により製造することができる。例えば、３台の押出機、フィードブロック、Ｔダイ、冷却ロール、巻き取り機等を備えた多層シート製造装置を用い、１台目の押出機からＰＰを、２台目の押出機から接着性樹脂を、３台目の押出機からガスバリア層（Ｚ）を構成するポリアミド樹脂（Ａ）をそれぞれ押し出し、フィードブロックを介してＰＰ層／接着層／ガスバリア層／接着層／ＰＰ層の３種５層構造の多層シートを製造し、これを加熱軟化した後、真空、圧空、又は真空と圧空を併用した熱成形法によってシートを金型に密着させて容器形状に成形し、これをトリミングして容器を得る方法が挙げられる。ここで、熱成形時のシート表面温度としては、賦形性の観点から、１３０〜２００℃の範囲が好ましく、１５０〜１８０℃の範囲がより好ましい。なお、多層シート製造装置や容器の成形方法についてはこれらに限定されるものではなく、任意の方法を適用することができる。
【００３５】
本発明の多層容器の形状は特に限定されず、例えば、ボトル、カップ、チューブ、トレイ、タッパウェア等の成形容器であってもよく、また、パウチ、スタンディングパウチ、ジッパー式保存袋等の袋状容器であってもよい。また、多層容器がフランジ部分を有する場合には、そのフランジ部分にイージーピール機能を付与するための特殊加工を施してもよい。
【００３６】
本発明の多層容器には顧客の購入意欲を高めるために内容物を可視化したい様々な物品を収納、保存することができる。例えば、水産加工品、畜産加工品、飯類、液体食品が挙げられる。例えば、マグロ、カツオ、サケ、マス、サバ、イワシ、サンマ、ニシン、ウナギ、カニ、ホタテ、赤貝、アサリ、カキ、バイ貝、北寄貝、トップシェル、イカ、海苔、ヒジキ、寒天、クキワカメ、昆布等の水煮、油漬、燻製油漬、蒲焼き、トマト漬け等の水産加工品、コンビーフ、牛肉、ソーセージ、ハム、豚肉、鶏肉、鶏卵、うずら卵等の塩漬、油漬、水煮、味付等の畜産加工品、カレー、シチュー、ハッシュドビーフ、パスタソース、調理用ソース等のソース類や洋風スープ、中華スープ、和風スープ等のスープ類等の液体食品、ミカン、桃、パインアップル、サクランボ、アンズ、クリ、ブドウ等や、トマト、コーン、タケノコ、キノコ類等の農産加工品、犬や猫等向けのペットフード食材がある。
【００３７】
本発明の多層容器を熱水処理により殺菌処理する方法としては、カゴに入れ一定温度
の熱水槽に一定時間 浸漬したあと、冷水槽にとる湿熱式が挙げられるが、この方法に限定されるものではない。また、殺菌処理温度としては、好ましくは８０℃〜１００℃の範囲であり、殺菌時間としては好ましくは１０〜１２０分である。
【実施例】
【００３８】
以下に、実施例に基づいて本発明を更に詳細に説明するが、本発明はこれらの実施例により限定されるものではない。なお、本実施例において各種測定は以下の方法により行った。
（１）半結晶化時間
脱偏光光度法により測定した。具体的には、ポリマー結晶化速度測定装置（コタキ製作所製、形式：ＭＫ７０１）を使用し、以下の条件で測定した。
試料溶融温度：２７０℃
試料溶融時間：３分
結晶化油浴温度：１６０℃
【００３９】
（２）ＤＳＣによる結晶化度（％）
熱風乾燥機にて、１００℃・１時間の乾燥熱処理したポリアミド樹脂（Ａ）及び未処理のポリアミド樹脂（Ａ）を示差走査熱量測定装置（（株）島津製作所製、ＤＳＣ-６０）を用いて、昇温速度１０℃／分で窒素気流下にＤＳＣ測定を行い、測定中の結晶化に起因するピーク温度（結晶化ピーク温度）及び発熱ピーク（熱量（１））と融解に起因するピーク温度（融点）及び吸熱ピーク（熱量（２））から下記式（１）を用いて結晶化度を求めた。なお、結晶融解熱（熱量（３））は１５１Ｊ／ｇとし、熱量Ａ及びＢは絶対値で示される。
結晶化度＝（（熱量（２））−（熱量（１）））／（熱量（３））×１００  （％）・・（１）
【００４０】
（３）ガスバリア性
ＡＳＴＭ  Ｄ３９８５に準じて測定した。具体的には、酸素透過率測定装置（ＯＸ−ＴＲＡＮ  ２／２１Ａ、商品名、モコン社製）を使用し、ポリアミド樹脂（Ａ）からなるガスバリアフィルムの２３℃、６０％ＲＨ環境下における酸素透過係数（ｍｌ・ｍｍ／ｍ2・ｄａｙ・ａｔｍ）を測定した。
【００４１】
（４）ヘイズ（Ｈａｚｅ）
オートクレーブ（ＳＲ−２４０、商品名、(株)トミー精工製）を用いて単層フィルム、多層容器及び多層パウチを９０℃で３０分熱水浸漬処理し、熱処理前後の容器側面部を切り出し、ＪＩＳ  Ｋ−７１０５に準じてヘイズを測定した。なお、前記レトルト処理時間には加熱及び冷却時間は含まれない。測定装置は、色彩・濁度測定器（商品名：ＣＯＨ−３００Ａ、日本電色工業社製）を使用した。ヘイズ測定箇所における厚さを測定し、厚さ１００μｍに換算した値とした。ヘイズ値が小さいほど、透明性が高いことを示す。
【００４２】
（５）熟成型の成形性評価
プラグアシストを備えた圧空真空成形機（浅野研究所製）を使用して、セラミックヒーター温度：４８０℃にてシート表面温度を１７０℃に加熱後、圧空真空成形を行った。得られた熱成型容器の底面、側面を観察し、以下の基準で評価を行った。
○：伸びムラなく、良好な成形品
×：伸びムラによる外観不良を生じる
【００４３】
実施例１
撹拌機、分縮器、冷却器、温度計、滴下槽および窒素ガス導入管を備えたジャケット付反応缶に、モル比でアジピン酸（ＡｄＡ）（旭化成製）が９５モル％とイソフタル酸（ＩＰＡ）（エーアイジーインターナショナル製）が５モル％となる様に投入し、十分窒素置換した後、さらに窒素気流下で１７０℃まで昇温してジカルボン酸を流動状態とした後、メタキシリレンジアミン（ＭＸＤＡ）（三菱ガス化学製）１００モル％を撹拌下に滴下した。この間、内温を連続的に２４５℃まで昇温させ、またメタキシリレンジアミンの滴下とともに留出する水は分縮器および冷却器を通して系外に除いた。メタキシリレンジアミン滴下終了後、内温を連続的に２５５℃まで昇温し、１５分間反応を継続した。その後、反応系内圧を６００ｍｍＨｇまで１０分間で連続的に減圧し、その後、４０分間反応を継続した。この間、反応温度を２６０℃まで連続的に昇温させた。反応終了後、反応缶内を窒素ガスにて０．２ＭＰａの圧力を掛けポリマーを重合槽下部のノズルよりストランドとして取出し、水冷後に切断し、ペレット形状のポリマーを得た。
【００４４】
次にこのペレットをステンレス製の回転ドラム式の加熱装置に仕込み、５ｒｐｍで回転させた。十分窒素置換し、さらに少量の窒素気流下にて反応系内を室温から１４０℃まで昇温した。反応系内温度が１４０℃に達した時点で１torr以下まで減圧を行い、更に系内温度を１１０分間で１８０℃まで昇温した。系内温度が１９０℃に達した時点から、同温度にて１９０分間、固相重合反応を継続した。反応終了後、減圧を終了し窒素気流下にて系内温度を下げ、６０℃に達した時点でペレットを取り出すことにより、メタキシリレンジアミン単位とアジピン酸単位９５モル％及びイソフタル酸単位５モル％とからなるポリメタキシリレンアジパミド／ポリメタキシリレンイソフタルアミドコポリマー（以下、「Ｎ−ＭＸＤ６／ＭＸＤＩ」と略することがある。）（ポリアミド樹脂（Ａ１））を得た。
【００４５】
次に、前記ポリアミド樹脂（Ａ１）を単軸押出機にて押し出し、膜厚５０μｍのガスバリアフィルムを作製した。ポリアミド樹脂（Ａ１）からなるガスバリアフィルムの１６０℃における半結晶化時間、結晶化度、２３℃・６０％ＲＨ環境下における酸素透過係数を測定した。結果を表１に示す。
【００４６】
３台の押出機、フィードブロック、Ｔダイ、冷却ロール、巻き取り機等を備えた多層シート製造装置を用い、１台目の押出機からポリプロピレン（日本ポリプロ社製、商品名：ノバテックＰＰ、グレード名：ＦＹ６、メルトインデックス：２．５）を２６０℃で、２台目の押出機から接着性樹脂（三井化学社製、商品名：アドマー、グレード：ＱＢ５１５）を２３０℃で、３台目の押出機からポリアミド樹脂（Ａ１）を２６０℃でそれぞれ押し出し、フィードブロックを介してＰＰ層（Ｘ層）／接着層（Ｙ層）／ガスバリア層（Ｚ層）／接着層（Ｙ層）／ＰＰ層（Ｘ層）の３種５層構造の多層シートを製造した。なお、各層の厚みは、４２５／２５／１００／２５／４２５（μｍ）とした。
次いで、プラグアシストを備えた圧空真空成形機を使用して、シート表面温度が１７０℃に達した時点で熱成形を行い、開口部７９ｍｍ角×底部６３ｍｍ×深さ２５ｍｍ、表面積１１０ｃｍ2、容積１００ｍｌの容器を作製した。得られたカップ状容器を９０℃で３０分熱水浸漬処理し、熱水処理前後の容器側面部ヘイズを測定した。結果を表１に示す。
また、４台の押出機、フィードブロック、Ｔダイ、冷却ロール、巻き取り機等を備えた多層シート製造装置を用い、１台目の押出機からポリプロピレン（日本ポリプロ社製、商品名：ノバテックＰＰ、グレード名：ＦＹ６、メルトインデックス：２．５）を２６０℃で、２台目の押出機から接着性樹脂（三井化学社製、商品名：アドマー、グレード：ＱＢ５１５）を２３０℃で、３台目の押出機からポリアミド樹脂（Ａ１）を２６０℃で、４台目の押出機からポリアミド６樹脂（宇部興産株式会社製  商品名：ＵＢＥナイロン６、グレード：１０２４Ｂ）を２４０℃でそれぞれ押し出し、フィードブロックを介してＰＰ層（Ｘ層）／接着層（Ｙ層）／ガスバリア層（Ｚ層）／ポリアミド６層の４種４層構造の多層シートを製造した。なお、各層の厚みは、１２０／１０／３０／１２０／２０（μｍ）とした。
次いで、ヒートシール機を用いて、４方シール形状のＰＰ多層パウチ（縦２００ｍｍ、横１００ｍｍ）を作成し、水１０ｃｃを入れて、ヒートシールした後、オートクレーブ（トミー精工製ＳＲ−２４０）にて９０℃で３０分熱水浸漬処理し、熱水処理前後のパウチフィルムのヘイズを測定した。結果を表１に示す。
【００４７】
実施例２
メタキシリレンジアミン単位とアジピン酸単位９４モル％及びイソフタル酸単位６モル％とからなるＮ−ＭＸＤ６／ＭＸＤＩ（ポリアミド樹脂（Ａ２））としたこと以外は、実施例１と同様に、フィルム試作を実施し、１６０℃における半結晶化時間、結晶化度、２３℃・６０％ＲＨ環境下における酸素透過係数を測定した。結果を表１に示す。また、ＰＰ多層カップを成形し、９０℃３０分熱水浸漬処理し、熱水処理前後の容器側面部及びパウチフィルムのヘイズを測定した。結果を表１に示す。
【００４８】
実施例３
メタキシリレンジアミン単位とアジピン酸単位９０モル％及びイソフタル酸単位１０モル％とからなるＮ−ＭＸＤ６／ＭＸＤＩ（ポリアミド樹脂（Ａ３））としたこと以外は、実施例１と同様に、フィルム試作を実施し、１６０℃における半結晶化時間、結晶化度、２３℃・６０％ＲＨ環境下における酸素透過係数を測定した。結果を表１に示す。また、ＰＰ多層カップ及びパウチを成形し、９０℃で３０分ボイル処理し、ボイル処理前後の容器側面部及びパウチフィルムのヘイズを測定した。結果を表１に示す。
【００４９】
実施例４
メタキシリレンジアミン単位とアジピン酸単位８５モル％及びイソフタル酸単位１５モル％とからなるＮ−ＭＸＤ６／ＭＸＤＩ（ポリアミド樹脂（Ａ４））としたこと以外は、実施例１と同様に、フィルム試作を実施し、１６０℃における半結晶化時間、結晶化度、２３℃６０％ＲＨ環境下における酸素透過係数を測定した。結果を表１に示す。また、ＰＰ多層カップ及びパウチを成形し、９０℃・３０分ボイル処理し、ボイル処理前後の容器側面部及びパウチフィルムのヘイズを測定した。結果を表１に示す。
【００５０】
参考例１
メタキシリレンジアミン単位とアジピン酸単位９４モル％及びイソフタル酸単位６モル％とからなるＮ−ＭＸＤ６／ＭＸＤＩ（ポリアミド樹脂（Ａ２））１００質量部に、エチレンビスステアリルアミド（ＥＢＳ）（商品名：アルフローＨ−５０Ｔ、日油（株）製）０．２質量部をドライブレンドした樹脂を３７ｍｍφ２軸押出機により、押出温度２６０℃〜２７０℃、スクリュー回転数１００ｒｐｍにて、ストランド状の樹脂を押出し、水冷後、ペレタイズして、ポリアミド樹脂組成物を作成した。このポリアミド樹脂組成物とした以外は、実施例１と同様に、フィルム試作を実施し、１６０℃における半結晶化時間、結晶化度、２３℃６０％ＲＨ環境下における酸素透過係数を測定した。結果を表１に示す。また、ＰＰ多層カップ及びパウチを成形し、９０℃３０分熱水浸漬処理し、熱水処理前後の容器側面部及びパウチフィルムのヘイズを測定した。結果を表１に示す。
【００５１】
比較例１
ポリアミド樹脂（Ａ）の組成比を、モル比でアジピン酸を１００モル％とした以外は実施例１と同様にして、ポリアミド樹脂（Ａ５）を得た。実施例１と同様に、フィルム試作を実施し、１６０℃における半結晶化時間、結晶化度、２３℃６０％ＲＨ環境下における酸素透過係数を測定した。結果を表１に示す。また、ＰＰ多層カップ及びパウチを成形し、９０℃で３０分熱水浸漬処理し、熱水処理前後の容器側面部及びパウチフィルムのヘイズを測定した。結果を表１に示す。
【００５２】
比較例２
メタキシリレンジアミン単位とアジピン酸単位９６モル％及びイソフタル酸単位４モル％とからなるＮ−ＭＸＤ６／ＭＸＤＩ（ポリアミド樹脂（Ａ６））としたこと以外は、実施例１と同様に、フィルム試作を実施し、１６０℃における半結晶化時間、結晶化度、２３℃６０％ＲＨ環境下における酸素透過係数を測定した。結果を表１に示す。また、ＰＰ多層カップ及びパウチを成形し、９０℃３０分熱水浸漬処理し、熱水処理前後の容器側面部及びパウチフィルムのヘイズを測定した。結果を表１に示す。
【００５３】
比較例３
メタキシリレンジアミン単位とジアミン単位がアジピン酸単位８０モル％及びイソフタル酸単位２０モル％とからなるＮ−ＭＸＤ６／ＭＸＤＩ（ポリアミド樹脂（Ａ７））としたこと以外は、実施例１と同様に、フィルム試作を実施し、１６０℃における半結晶化時間、結晶化度、２３℃６０％ＲＨ環境下における酸素透過係数を測定した。結果を表１に示す。また、ＰＰ多層カップ及びパウチを成形し、９０℃で３０分熱水浸漬処理し、熱水処理前後の容器側面部及びパウチフィルムのヘイズを測定した。結果を表１に示す。
【００５４】
比較例４
実施例２で試作したフィルム、ＰＰ多層カップ、パウチを、オートクレーブ（トミー精工製ＳＲ−２４０）にて１２１℃３０分のレトルト処理し、レトルト処理後の容器側面部及びパウチフィルムのヘイズを測定した。結果を表２に示す。
【００５５】
比較例５
実施例４で試作したフィルム、ＰＰ多層カップ、パウチを、オートクレーブ（トミー精工製ＳＲ−２４０）にて１２１℃３０分のレトルト処理し、レトルト処理後の容器側面部及びパウチフィルムのヘイズを測定した。結果を表２に示す。
【００５６】
【表１】
2012201412.tif 000002
ＡｄＡ：アジピン酸
ＩＰＡ：イソフタル酸
ＭＸＤＡ：メタキシレンジアミン
ＥＢＳ：エチレンビスステアリルアミド
Ｎ．Ｄ．：ＰＰ多層容器成形できないためデータ無し
１）フィルムの厚さ：５０μｍ厚
２）PP多層容器＝PP（425μｍ）/接着層（25μｍ）／ガスバリア層（１００μｍ）／接着層（25μｍ）／PP（４２５μｍ）のカップ状容器。容器側面についてhazeを測定した。
３）90℃、30分熱水浸漬処理
４）  Haze比＝（ｈ（ａ））/（ｈ（ｂ））
５）ＰＰ多層パウチ＝ＰＰ（120μｍ）/接着層（10μｍ）/ガスバリア層（30μｍ）/ポリアミド６層（１２０μｍ）
【００５７】
【表２】
2012201412.tif 000003
１）フィルムの厚さ：５０μｍ厚
２）PP多層容器＝PP（425μｍ）/接着層（25μｍ）／ガスバリア層（１００μｍ）／接着層（25μｍ）／PP（４２５μｍ）容器の側面についてhazeを測定した。
３）１２1℃、30分加圧熱水処理
４）  Haze比＝（ｈ（ａ））/（ｈ（ｂ））
５）ＰＰ多層パウチ＝ＰＰ（120μｍ）/接着層（10μｍ）/ガスバリア層（30μｍ）/ポリアミド６層（１２０μｍ）
【００５８】
イソフタル酸単位を含まないポリアミド樹脂（Ａ５）を用いた比較例１では、熱水処理前の単層フィルムのヘイズが２％であったが、熱水処理後のフィルムは７９％と透明性が悪化した。また、ポリアミド樹脂（Ａ５）は半結晶化時間が短いため、ＰＰ多層容器への成形はできなかった。また、イソフタル酸単位が４ｍｏｌ％のポリアミド樹脂（Ａ６）を用いた比較例２は、半結晶化時間は長くなるものの、単層フィルムのヘイズは大きく悪化した。また、ＰＰ多層容器やＰＰ多層パウチでの白化抑制は実用的なレベルまで十分改善できていない。
さらに、イソフタル酸単位が２０ｍｏｌ％のポリアミド樹脂（Ａ７）の比較例３は、単層フィルムのボイル処理後のヘイズはほとんど変化がなく、透明性は良好であるものの、多層シート成形時に、ポリアミド樹脂（Ａ７）からなるガスバリア層が安定して層を形成できないため、多層容器及び多層パウチ成形ができなかった。一方、本発明であるイソフタル酸単位が５〜１５モル％のポリアミド樹脂（Ａ１〜Ａ４）を用いた実施例１〜４では、半結晶化時間が８０秒以上７００秒以下であり、また、熱水処理後の結晶化度の変化も小さいため、熱水処理後のフィルムのヘイズは、大きく上昇せず、透明性を維持することができた。このように、単層フィルムでのヘイズ変化も小さかったため、多層容器及び多層パウチの熱水処理前後のヘイズ変化は小さく、白化を十分に抑制ができた。また、２３℃６０％ＲＨでの酸素透過係数の値も、比較例１のイソフタル酸を含まないポリアミド（Ａ５）と比較しても良好な値を示した。
また、本発明であるイソフタル酸単位が５〜１５モル％のポリアミド樹脂（Ａ１〜Ａ４）を１２１℃３０分で加圧熱水処理したフィルム、ＰＰ多層容器・ＰＰ多層パウチではヘイズが悪化した。
一方、本発明のソフタル酸単位が５〜１５モル％のポリアミド樹脂（Ａ１〜Ａ４）を本願の熱水処理条件である８０〜１００℃の熱水浸漬処理を行った場合には、白化抑制剤を添加しなくとも、白化抑制剤を添加した場合（参考例１）と同レベル、あるいはそれ以上の透明性を示した（参考例１）。
【産業上の利用可能性】
【００５９】
本発明の多層容器は、８０℃以上１００℃以下の熱水処理による殺菌処理後や高温保管後においても、ガスバリア性及び透明性に優れることから食品の保存及び視認が可能である。さらに、本発明のガスバリア層に特定の樹脂を使用することで、白化抑制材を使用せずとも透明性を維持できるため、コストを抑えることが可能である。その結果、顧客の利便性が必要な食品の包装材料として、その工業的価値は高い。